(57)【要約】【解決課題】  ハンドル基板上にＳｉＧｅｎ法等でＳｉ層を形成した後で、前もって貼り合わせ層表面を保護したうえで、サンドブラスト処理をハンドル基板側に施す場合に、エッチングによってＳｉ層の剥離ダメージ層を除去しドナー薄膜を形成する工程で、微小欠陥が生じるのを防ぐ方法を提供する。【解決手段】  ハンドル基板上にドナー薄膜を備えた貼り合わせ基板の製造方法であって、前記ハンドル基板上にイオン注入・剥離法によって貼り合わせ層を形成する工程（Ｓ１）と、前記貼り合わせ層の表面を保護部材で被覆する工程（Ｓ２）と、前記ハンドル基板表面にサンドブラスト処理を施す工程（Ｓ３）と、前記保護部材を剥離する工程（Ｓ５）と、前記保護部材を剥離した後の貼り合わせ層の表面に対してエッチング作用が無い洗浄を施す工程（Ｓ６）と、前記洗浄工程の後に貼り合わせ層表面を化学エッチングして前記ドナー薄膜を形成する工程（Ｓ７）とを含む貼り合わせ基板の製造方法である。を備えた【選択図】    図１
2010283033.tif 000002
【特許請求の範囲】
【請求項１】
ハンドル基板上にドナー薄膜を備えた貼り合わせ基板の製造方法であって、
前記ハンドル基板上にイオン注入・剥離法によって貼り合わせ層を形成する工程と、
前記貼り合わせ層の表面を保護部材で被覆する工程と、
前記ハンドル基板の表面にサンドブラスト処理を施す工程と、
前記保護部材を剥離する工程と、
前記保護部材を剥離した後の貼り合わせ層の表面に対してエッチング作用が無い洗浄を施す工程と、
前記洗浄工程の後に貼り合わせ層表面を化学エッチングして前記ドナー薄膜を形成する工程とを含む貼り合わせ基板の製造方法。
【請求項２】
前記貼り合わせ層の保護部材による被覆に先立ち、有機膜の塗布が不要であって、かつ、前記エッチング作用が無い洗浄が、UVドライ洗浄、UVオゾン洗浄、硫酸洗浄、硫酸過水洗浄およびプラズマ洗浄からなる群より選択される１つまたは２つ以上の方法による洗浄を含むことを特徴とする請求項１に記載の貼り合わせ基板の製造方法。
【請求項３】
前記プラズマ洗浄の雰囲気が、酸素、アルゴンおよび窒素からなる群より選択される１種または２種以上の混合ガスであることを特徴とする請求項２に記載の貼り合わせ基板の製造方法。
【請求項４】
前記保護部材が、バックグラインド用保護テープ、ダイシング用テープ、または、ダイボンディングテープであることを特徴とする請求項１ないし３のいずれかに記載の貼り合わせ基板の製造方法。
【請求項５】
前記化学エッチングに用いるエッチング溶液が、アンモニア過水、アンモニア、KOH、NaOH、CsOH、TMAH、EDPおよびヒドラジンからなる群より選択される１種または２種以上の組み合わせであることを特徴とする請求項１ないし４のいずれかに記載の貼り合わせ基板の製造方法。
【請求項６】
前記ハンドル基板が、石英、ガラス、または、サファイアであることを特徴とする請求項１ないし５のいずれかに記載の貼り合わせ基板の製造方法。
【請求項７】
前記サンドブラスト処理の後に、HFを含む溶液でサンドブラスト面を洗浄してから保護テープを剥がすことを特徴とする請求項１ないし６のいずれかに記載の貼り合わせ基板の製造方法。
【発明の詳細な説明】
【技術分野】
【０００１】
本発明は、サンドブラスト処理を施したSOQ、SOG、SOS基板等の貼り合わせ基板の結晶品質改善方法に関する。
【背景技術】
【０００２】
ガラス・石英等のSiO2ベースの基板・部品やサファイアベースの基板・部品等の曇り処理（フロスト処理）をする際に、サンドブラスト法が用いられることがある。 これはアルミナやシリカの微粉を荒らしたい面に吹き付ける方法であり、様々な用途に広く用いられている。特に単結晶シリコン薄膜を積層したSilicon on Quartz(SOQ)やSilicon on Glass(SOG)、Silicon on Sapphire(SOS)基板などは通常のシリコンウェーハと同じようなCMOSプロセスに投入されるため、ロボット・自動搬送の滑り止め、または搬送センサー対応の意味からも裏面を故意に荒らすことは特に重要である。
【０００３】
ＳＯＱ、ＳＯＧ，ＳＯＳ基板を製造する際のサンドブラスト処理の手順について以下に説明する。
まずサンドブラスト法では微粉がシリコン側を傷つけないために、ＳＯＱ、ＳＯＧ，ＳＯＳ基板のシリコン側を保護する必要があり、最も簡単な方法は半導体工程に広く用いられている保護テープ（バックグラインド用、ダイシング用）をシリコン側に貼ることであり、サンドブラスト処理後に、必要に応じてフッ化水素（ＨＦ）などでサンドブラスト面の洗浄を行い、その後にテープを剥がし、シリコン面を研磨・洗浄するという方法が考えられる。
【０００４】
上記裏面のサンドブラスト処理に引き続いて、SiGen法と呼ばれる方法（イオン注入を施したドナー基板とハンドル基板の片方もしくは双方にプラズマ処理を施し貼り合わせたのち、機械的に剥離を行う）やSOITEC法（イオン注入を施したドナー基板とハンドル基板を貼り合わせたのち、熱で剥離を行う方法）に代表されるイオン注入・剥離法では、剥離直後のシリコン層には０．１５μｍ程度のダメージ層が残存するので（例えば、非特許文献1を参照。）、この層を取り除く必要がある。
ダメージ層全てを研磨で取り除くことは膜厚バラツキを増大させることになるので、実際のプロセスでは、大部分を化学的なエッチング方法で除去し、然る後に研磨で表面を鏡面化するという方法が合理的である。
この場合のプロセスは以下の通りとなる。
【０００５】
薄膜転写後のＳＯＱ、ＳＯＧ、ＳＯＳ基板⇒Ｓｉ層側に保護テープ貼り⇒サンドブラスト処理⇒（必要に応じて）サンドブラスト面の洗浄⇒テープ剥がし⇒剥離ダメージ層の化学エッチング⇒研磨・洗浄
【０００６】
ここで用いる保護テープはＵＶ硬化テープ（ＵＶ光を当てることにより粘着力が低下し、脱離が容易になるもの）などに代表されるものを使用している。
また保護テープを剥がした後に施すエッチングにはアルカリ系のエッチング溶液を使用している。
【先行技術文献】
【非特許文献】
【０００７】
【非特許文献１】「SOIの科学」第二章・第二節・第二項  p.61、リアライズ社
【発明の概要】
【発明が解決しようとする課題】
【０００８】
しかしながら本発明者らは、この方法で作製したＳＯＱ，  ＳＯＧ，  ＳＯＳ基板のＳｉ層にボイドと呼ばれる微小なＳｉ欠損部が散見されることを発見した。この欠陥は微小なのでＨＦ浸漬により欠陥を拡大したものが図４である（ＳＯＱ基板使用）。
【０００９】
本発明の目的は、上記現状に鑑み、ハンドル基板上にイオン注入・剥離法等で貼り合わせ層を形成した後で、前もって貼り合わせ層表面を保護したうえで、サンドブラスト処理をハンドル基板側に施す場合に、エッチングによってＳｉ層の剥離ダメージ層を除去しドナー薄膜を形成する工程で、微小欠陥が生じるのを防ぐ方法を提供することを目的とする。
【課題を解決するための手段】
【００１０】
本発明は、上記課題を解決するためになされたものである。すなわち、ハンドル基板上にドナー薄膜を備えた貼り合わせ基板の製造方法であって、前記ハンドル基板上にイオン注入・剥離法によって貼り合わせ層を形成する工程と、前記貼り合わせ層の表面を保護部材で被覆する工程と、前記ハンドル基板表面にサンドブラスト処理を施す工程と、前記保護部材を剥離する工程と、前記保護部材を剥離した後の貼り合わせ層の表面に対してエッチング作用が無い洗浄を施す工程と、前記洗浄工程の後に貼り合わせ層表面を化学エッチングして前記ドナー薄膜を形成する工程とを含む貼り合わせ基板の製造方法である。
【発明の効果】
【００１１】
本発明にかかる貼り合わせ基板の製造方法により、残存有機物を除去もしくは改質した後にエッチング工程に入ることで、ボイド欠陥を大幅に低減することが可能となった。
【図面の簡単な説明】
【００１２】
【図１】本発明の貼り合わせ基板の製造方法における工程の一例を示すフローチャートである。
【図２】テープを剥離した後、貼り合わせ層表面に各種処理を行い、最後にＳＣ１溶液でエッチングした後に観察された欠陥の数を計数した結果を示すグラフである。
【図３】テープを剥離した後、貼り合わせ層表面に各種処理を行い、最後にＴＭＡＨ溶液でエッチングした後に観察された欠陥の数を計数した結果を示すグラフである。
【図４】ボイドと呼ばれる微小なＳｉ欠損部をＨＦ浸漬により拡大したシリコン表面の顕微鏡写真である。
【図５】従来の貼り合わせ基板の製造方法における欠陥発現の過程を示す模式図である。
【発明を実施するための形態】
【００１３】
当方による観察・評価の結果、欠陥発現の過程を図５に示す。
図５に示すのは、ハンドル基板上にドナー薄膜を備えた貼り合わせ基板の製造方法である。まず、ハンドル基板１０３上にイオン注入・剥離法によって貼り合わせ層１０２を形成する。この際、貼り合わせ層１０２の表面には０．１５ｕｍ程度の剥離ダメージ層が形成されている。ついで、貼り合わせ層１０２の表面を保護部材１０５で被覆する。ハンドル基板表面１０７にサンドブラスト処理を施し、保護部材１０５を剥離する。この後で、剥離ダメージ層を除去するために、貼り合わせ層表面を化学エッチングして前記ドナー薄膜１０９を形成する。この過程で、ドナー薄膜１０９の表面には、微小な欠陥１０８が形成されている。
本発明者らが鋭意検討した結果、保護テープに由来する有機物残渣１０６が貼り合わせ層１０２の表面に残存した場合に次のエッチング工程で、エッチング溶液と有機物残渣との組み合わせにより、貼り合わせ層１０２が局部的に選択的に早くエッチングされ、これらの微小な欠陥１０８が発生することを突き止めた。アルカリ溶液には有機物残渣１０６を除去する能力はあるものの、完全に除去される前にシリコン層にボイドを残すことが判明した。
【００１４】
図１に、上記検討結果に基づいて開発された本発明の貼り合わせ基板の製造方法の一連の工程を示す。
本発明の貼り合わせ基板の製造方法は、ハンドル基板上に貼り合わせ層を形成した直後の基板、特に薄膜転写後のＳＯＱ，ＳＯＧ，ＳＯＳ基板等に好適に適用できる。したがって、ハンドル基板は、石英、ガラス、または、サファイアであることが好ましく、貼り合わせ層は、シリコン層であることが好ましい。
【００１５】
ハンドル基板上に貼り合わせ層を形成する方法としては、イオン注入・剥離法が挙げられる。
イオン注入・剥離法は、例えば、ドナー基板または表面に酸化膜を形成したドナー基板に、表面から水素イオンまたは希ガスイオンあるいはこれらの両方を注入してイオン注入層を形成し、前記ドナー基板または表面に酸化膜を形成したドナー基板のイオン注入した面と、ハンドル基板の１表面とを、表面活性化処理を施したうえで密着させて貼り合わせ、前記イオン注入層を境界として、前記ドナー基板または表面に酸化膜を形成したシリコン基板を剥離して薄膜化することにより行う。
なお、上記イオン注入・剥離法で貼り合わせ層を形成する際に、予め裏面を粗面化したハンドル基板を用いることも考えられるが、該剥離時の応力が局所的に異なることで、転写されたドナー薄膜の膜厚がばらつくために望ましくはない。特に、剥離の際に補剛板を裏面に密着させて剥離速度を制御する場合には、補剛板との密着力が局所的に異なることで、剥離時の応力が局所的に異なり、同様に転写されたシリコンの膜厚がばらつく虞があるからである。
したがって、ハンドル基板としては、予め両面研磨したものを用いることが好ましく、貼り合わせ層を形成した後に後述のサンドブラスト処理を施すことが好ましい。
さらには貼り合わせ時に粗面からの異物が貼り合わせ面に入り込み、剥離時にボイドと呼ばれる未転写欠陥を引き起こす可能性があるために、貼り合わせ前の粗面化は望ましくない。
【００１６】
次に、貼り合わせ層の表面を保護部材で被覆する（Ｓ２）。ドナー薄膜の表面がサンドブラスト処理を受けないようにするためである。この際、予め有機膜等を塗布することは不要であり、工程は簡略化される。
前記保護部材としては、バックグラインド用保護テープ、ダイシング用テープ、または、ダイボンディングテープであることが好ましい。
【００１７】
次に、ハンドル基板表面にサンドブラスト処理（Ｓ３）を行う。サンドブラスト処理で粗面化することにより搬送及び載置時後の取り外しが容易になり、更に透明絶縁性基板をハンドル基板とする貼り合わせ基板では、シリコン半導体ウエーハの工程と同じく、表面の識別が簡便なものとすることができる。
【００１８】
サンドブラスト面に対しては、必要に応じてＨＦを含む溶液等で洗浄（Ｓ４）を行う。粉末が残存していると貼り合わせ層の表面を汚染する虞があるからである。上記洗浄により、サンドブラスト処理を施した裏面の凹凸からの発塵を効果的に抑制し、パーティクル汚染が発生するのを抑制できる。
【００１９】
次に、保護部材を剥離する（Ｓ５）。保護部材を剥離する方法としては、特に限定されないが、ＵＶ硬化テープを用いる場合は、ＵＶ硬化処理が挙げられる。
【００２０】
本発明の貼り合わせ基板の製造方法では、ここで、貼り合わせ層の表面に対して、エッチング作用が無い洗浄を施す工程（Ｓ６）を含む。
洗浄方法としては、ＵＶドライ洗浄、ＵＶオゾン洗浄、硫酸洗浄、硫酸過水の少なくともいずれか１つを含むことが好ましく、２種以上の洗浄方法（ＳＰＭ）洗浄、または、プラズマ洗浄（アッシング）を用いることも可能である。
なお、プラズマ洗浄を行う場合、その雰囲気は、酸素、アルゴンおよび窒素からなる群より選択される１種または２種以上の混合ガスであることが好ましい。
【００２１】
次いで、貼り合わせ層の表面の剥離ダメージ層を取り除くために、化学エッチング（Ｓ７）を行い、ドナー薄膜を形成する。
前記化学エッチングに用いるエッチング溶液としては、アンモニア過水、アンモニア、ＫＯＨ、ＮａＯＨ、ＣｓＯＨ、ＴＭＡＨ、ＥＤＰおよびヒドラジンからなる群より選択される１種または２種以上の組み合わせであることが好ましい。
ドナー薄膜の最終的な膜厚としては、特に限定はされないが５０ｎｍ〜５００ｎｍとすることができる。一般的に有機溶剤はアルカリ溶液を比較するとエッチング速度が遅いので、正確なエッチング量制御が必要な際には適している。
【００２２】
これらのようにすれば、石英、ガラス、サファイア等の絶縁性基板の表面上にシリコン等のドナー薄膜を形成した異種物質の貼り合わせ基板を準備することができるとともに、ＴＦＴ−ＬＣＤや高周波（ＲＦ）デバイス、その他ＭＥＭＳ製品等の用途に適したものとなる。
【実施例１】
【００２３】
まず、ハンドル基板として両面研磨された１５０ｍｍの石英基板（信越化学工業社製、厚さ６２５ｕｍ）を準備した。
次にドナー基板として、径１５０ｍｍ、酸化膜を２００ｎｍ成長させて単結晶シリコン基板（信越化学工業社製）を準備した。該シリコン基板のハンドル基板との貼り合わせ面について、水素イオンを注入し、イオン注入層を形成した。イオン注入条件は、注入エネルギーを５５ｋｅＶとした。
次に、プラズマ処理装置を用い、プラズマ用ガスとして窒素ガスを導入し、準備したシリコン基板のイオン注入面、ならびに、石英基板の1面に表面活性化処理を施した。
そして、これらの基板を室温で貼り合わせ、３００℃で３０分間熱処理を行った後、貼り合わせ界面付近に機械的衝撃を加えることにより、イオン注入層を境界としてシリコン基板の一部を剥離し、石英基板の表面上にシリコン薄膜を形成したＳＯＱ基板を形成した。
剥離直後のＳＯＱ基板（口径１５０ｍｍ、厚さ６２５ｕｍ、シリコン層厚さ４００ｎｍ）を複数枚作製し、それぞれにダイシングテープ（品番：Ｄ６３６、リンテック社製）を被覆し、石英基板側の表面にサンドブラスト処理を施した。その後、２％フッ酸にウェーハを浸漬し洗浄を行い、乾燥の後、ＵＶ硬化を施しテープを剥がした。
ついで、以下の処理を別々のウェーハに対して施した。
（１）未処理
（２）ＵＶドライ洗浄（５分）
（３）ＵＶオゾン洗浄（５分）
（４）熱濃硫酸（９８％、８０℃、５分）
（５）硫酸過水洗浄（Ｈ２ＳＯ４：Ｈ２Ｏ２＝４：１  、５分）
（６）Ｏ２プラズマ洗浄（アッシング処理：５分）
（７）Ａｒプラズマ処理（５分）
【００２４】
これらの処理の後にエッチングにより、１２０ｎｍのシリコン層を除去し、続いて５０ｎｍの研磨（ＣＭＰ研磨）を行った。エッチングに用いたアルカリ溶液は、SC1溶液とし、過酸化水素水の量を故意に減らし、エッチング効果を高めたものである。組成は、NH4OH:H2O2:H2O = 1:0.2:10であり処理温度は８０℃とした。この後に検査のためにウェーハを１０％ＨＦ溶液に１０分浸漬し、ボイド欠陥を通じて下地の石英層をエッチングすることで欠陥を見やすくした後に欠陥検査装置を用い、０．２μｍ以上の欠陥数を数えた。結果を図２に示す。この図より、程度の差はあるものの（２）〜（７）の対策が功を奏していることがわかった。
【実施例２】
【００２５】
実施例１と同様の実験を行った。エッチング溶液のみを変更し、TMAH(Tetramethyl ammonium hydroxide)溶液を用い、１２０ｎｍのシリコン層を除去し、続いて５０ｎｍの研磨（ＣＭＰ研磨）を行った。検査のためにウェーハを１０％ＨＦ溶液に１０分浸漬し、ボイド欠陥を通じて下地の石英層をエッチングすることで欠陥を見やすくした後に欠陥検査装置を用い、欠陥数を数えた。結果を図３に示す。欠陥数は実施例１と多少異なるものの、傾向としては実施例１と同じであることが判明した。この結果から、用いるエッチング溶液には影響されないことが示唆された。
【図１】
2010283033.tif 000003
【図２】
2010283033.tif 000004
【図３】
2010283033.tif 000005
【図５】
2010283033.tif 000006
【図４】
2010283033.tif 000007